【事件の表示】
特許第２５１１３９３号「メタルハライドランプ」の請求項１ないし４に係る特許に対する特許異議の申立てについて、次のとおり決定する。
【結論】
訂正を認める。
　特許第２１５１１３９３号の請求項１ないし４に係る特許を維持する。
【理由】
Ｉ．手続きの経緯
本件特許第２５１１３９３号は、平成５年９月１日（優先権主張１９９２年９月１５日、ドイツ国１９９２年１１月２７日、ドイツ国）の出願であって、平成８年４月１６日にその特許権の設定登録がなされ、その後、信越石英株式会社より特許異議の申立てがなされ、当審において平成９年７月３日付けで取消理由通知をしたところ、その指定期間である平成１０年１月２２日に訂正請求がなされたものである。
ＩＩ．訂正の適否についての判断
Ｉ．訂正の内容
（１）訂正事項ａ　特許請求範囲の請求項１の記載で１ガラス管のガラスはセリウムを含む化合物を添加され、その際純セリウム成分は全重量に対して０．０６５〜０．６５％である」を「ガラス管のガラスはセリウムを含む化合物を添加され、その際純セリウム成分は全重量に対して０．０６５〜０．６５％であり、セリウムを含む化合物としてケイ酸セリウム化合物を除く化合物が使用される」と訂正する。
（２）訂正事項ｂ　明細書第３頁第８行の「であるようにする」を「であり、セリウムを含む化合物としてケイ酸セリウム化合物を除く化合物が使用される」と訂正する。
２．訂正の目的の適否、拡張・変更の存否、新規事項の有無
　（１）訂正事項ａは、特許請求の範囲に記載された「セリウムの化合物」を「セリウムを含む化合物としてのケイ酸セリウム化合物を除く化合物」と限定するものであるから、該訂正は特許請求の範囲の減縮に該当し、また該訂正は、願書に添付した明細書に記載した事項の範囲内であり、実質的に特許請求の範囲を拡張又は変更するもの
ではない。
　（２）訂正事項ｂは、特許請求の範囲の訂正に伴う発明の詳細な説明中の該当部分の訂正であり、本件発明で使用されるセリウムを含む化合物を明瞭にしたものであるから、不明瞭な記載の釈明に該当し、また、該訂正は願書に添付した明細書に記載した事項の範囲内の訂正であり、特許請求の範囲を拡張又は変更するものではない。
３．独立特許要件
　訂正明細書の請求項１乃至請求項４に係る発明が特許出願の際に独立して特許を受けることができるか否かについて検討する。
（１）訂正明細書の請求項１乃至請求項４に係る発明
　訂正明細書の請求項１乃至請求項４に係る発明は特許請求の範囲の請求項１乃至請求項４に記載された以下のとおりのものと認められる。
　【請求項１】　放電管（２７）または外管（１）として、２つの耐高熱性電極（３３、３４）と特に金属ハロゲン化物を有する充填物とを含む放電室を包囲する石英ガラス製管を備え、昼光色スペクトルおよび約５０００〜６０００Ｋの色温度を持つ光を放出するメタルハライドランプにおいて、ガラス管のガラスはセリウムを含む化合物を添加され、その際純セリウム成分は全重量に対して０．００６５〜０．６５％であり、セリウムを含む化合物としてケイ酸セリウム化合物を除く化合物が使用されることを特徴とするメタルハライドランプ。
　【請求項２】　セリウム成分はガラス管のガラスの１ｍｍの肉厚に対して０．１５〜０．４５％であることを特徴とする請求項１記載のメタルハライドランプ。
　【請求項３】　ガラス管のガラスはチタンを含む化合物を添加され、その際純チタン成分は全重量に対して０．０５％以下であることを特徴とする請求項１または２記載のメタルハライドランプ。
　【請求項４】　添加剤としてアルミニウムも使用され、、その際石英ガラス内に溶解したセリウムとアルミニウムとのモル比は最高で１：１であることを特徴とする請求項１記載のメタルハライドランプ。
（２）引用刊行物
　上記取消理由通知で引用した
　刊行物１（特開昭５４−７９９７８号公報）には、「セリウムを含有した石英バルブで作られた発光管を備えてなることを特徴とする金属蒸気放電灯。」（特許請求の範囲）が、また発光管に封入されている金属ハロゲン化物の蒸気圧を必要充分な値まで高めて所望の色温度及び演色性を得る」（１頁左欄１１〜１４行）こと、「従来の混合金属蒸気放電灯、即ち、石英バルブの発光管に外管を被せたものに於いて、色温度６０００〔°Ｋ〕、演色評価数９０とする為には管壁負荷２３．４〔Ｗ／ｃｍ２〕としなければならず、その平均寿命は１２００〔時間〕であった。しかしながら、本考案では、図示例の発光管で、外管を用いることなく、管壁負荷を２０〔Ｗ／ｃｍ２〕としたときに前記従来例と同様の色温度、演色評価が得られた。・・・本発明に於いて、石英に含有させるセリウムの量は、通常２００〜３００〔ＰＰＭ〕の範囲で充分に実用になる。セリウム含有量は、２００〔ＰＰＭ〕よりあまり過少であると保温効果が乏しく、３００〔ＰＰＭ〕より過多であると、石英の膨張係数や融点が異なってくるため、加工性やランプにした場合の寿命等が損なわれる。」（２頁左欄１０行〜同右欄６行）ことが記載されている。
　同じく引用した刊行物２（特開平０４−２３１３４３号公報）には、「二酸化ケイ素とセリウム化合物とを還元雰囲気中で一緒に溶融することによりセリウム混入石英ガラス物体を製造するにあたり、使用するセリウム化合物がケイ酸セリウム（ＩＩＩ）であることを特徴とするセリウム混入石英ガラス物体の製造方法。」（特許請求の範囲）が、また、「【００１８】二酸化ケイ素（水晶）と０．１モル％の二ケイ酸セリウムＣｅ２Ｓｉ２Ｏ７との混合物を、１００％水素雰囲気下でモリブデン炉内で２２００℃の温度で溶融させた。こうして製造した石英ガラスを管状型に引き伸ばした。石英ガラスの管を製造する適切な方法は、米国特許第３７６４２８６号明細書に記載されている。【００１９】製造した石英ガラスは、４００ｎｍまでの波長を有する紫外光を吸収し、可視光線を完全に透過する。」（３頁右欄３７〜４４行）こと、また、「【００２】製造した石英ガラスを用いる一例として図１に、水銀放電灯を示す。上図１において、ランプ外筒１は本発明の石英ガラスから成る。・・・本発明により製造した石英ガラスはまた、石英ガラスを用いるランプ容器を用いるハロゲン白熱灯及び他のランプに用いるのにも適する。」（４頁左欄６〜１３行）ことが記載されている。
　同じく引用した刊行物３（　「Ｊｏｕｒｎａｌｏｆ　Ｎｏｎ−Ｃｒｙｓｔａｌｌｉｎｅ　ｓｏｌｉｄ」５２（１９８２）３３７−３４５Ｎｏｒｔｈ−Ｈｏｌｌａｎｄ　Ｐｕｂｌｉｓｈｉｎｇ　Ｃｏｐａｎｙ）には、「Ｔｉドープシリカガラスは約２００ｎｍに強い吸収を有する。２１０ｎｍ以下の波長は２００ｐｐｍのＴｉＯで遮断できる。ガラスが大量のＴｉＯ２（１２．６重量％）でドープされるとその吸収端は２８０ｎｍの方向に移動する。ｆｉｇ．１から紫外線吸収端の位置はガラス中の　ＴｉＯ２濃度の増加とともに長波長に移動する。」（３３８頁５〜１０行）こと、１６．５ｍｏｌ／１ＣｅＯ２以下をドープしたシリカガラスは着色せず、ＣｅＯ２濃度の増加とともに吸収が増し３２０ｎｍで強い吸収ピークを示す（ｆｉｇ．２参照）」（３３９頁　９〜１２行）こと、
「Ｃｅ３＋に一部がＣｅ４＋に酸化された後は、２００−３２０ｎｍの範囲の吸収がより強くなる。４価のセリウムイオンの紫外線吸収限界を完全にカバーする。」（３４１頁１〜６行）こと、「セリウムドープシリカガラスにおいては、激しい青色蛍光がｆｉｇ．５Ａに示すように近紫外線励起以下の３５０〜６５０ｎｍの範囲で最大４５０ｎｍで現れ、セリウムの濃度とともに増加し、最大値に達した後減少する。」（３４２頁１〜５行）ことが記載されている。
　同じく引用した刊行物４（特開昭４８−−１７８４７号公報）には、「金属イオンパーセント　１ｍｍの厚さのガラス外被、または他の物品を基準にしていることが理解されるであろう。その効力は壁の厚さに従って増加し、所定の効果を得るのに必要とする含有パーセントは壁の厚さが増加するにつれて減少する。従って、所定の金属イオンを０．０５％含む２ｍｍの厚さの壁は０．１０％の金属イオンを含む１ｍ．ｍの壁の外被に相当する。」（２頁３欄３２〜３９行）ことが記載されている。
　同じく引用した刊行物５（特開昭５２−８９２８０号公報）には、「酸化チタンまたは酸化セリウムのいずれか一方または両者を１０〜８００ｐｐｍ含有する透明石英ガラスからなる水銀ランプ用インナーバルブ。」（特許請求の範囲）が記載されている。
　同じく引用した刊行物６（「Ｇｌａｓｔｅｃｈ．Ｂｅｒ．」６１（１９８８）Ｎｒ．８（２１８−２２２））の表２には、ＣｅＯ２、ＴｉＯ２、Ａｌ２Ｏ３などの添加成分を含有する石英ガラスが記載されており、さらに、［原料に含有又はＡｌＣｌ３の形態で導入されたアルミニウムはチタン、セリウム、ネオジウムの溶解に好適であり、Ａｌ２Ｏ３／ＴｉＯ２＝１のモル比でＴｉＯ２は完全に溶解する。稀土類元素はＡｌ２Ｏ３／ＣｅＯ２（ＮｄＯ２）＝２で抑制される。」（２１９頁３〜８行）ことが記載されている。
（３）対比・判断
　（訂正明細書の請求項１に係る発明について）
　訂正明細書の請求項１に係る発明と、刊行物１記載の発明とを対比すると、両者は「放電管として、２つの耐高熱性電極と特に金属ハロゲン化物とを含む放電室を包囲する石英ガラス製管を備え、昼光色スペクトルおよび約５０００〜６０００ｋの色温度を持つメタルハライドランプにおいて、ガラス管のガラスはセリウムを含む化合物を添加されたことを特徴とする、メタルハライドランプ。」の点で一致するが、
　添加されるセリウム成分が、請求項１に係る発明では「全重量に対して０．０６５〜０．６５％であり、セリウムを含む化合物としてケイ酸セリウム化合物を除く化合物が使用される」のに対して、刊行物１記載の発明では「全重量に対し２００〜３００〔ｐｐｍ〕（０．０２〜０．０３％）である」点で両者は相違している。
　また刊行物２に記載された発明は、水銀灯、ハロゲン白熱灯のためのガラス体の製造において「二酸化ケイ素（水晶）と０．１モル％の二ケイ酸セリウムＣｅ２Ｓｉ２Ｏ７との混合物を、１００％水素雰囲気下でモリブデン炉内で２２００℃の温度で溶融させ・・・石英ガラスを管状型に引き伸ばした」ことが記載されており、二酸化ケイ素（水晶）も二ケイ酸セリウムも非揮発性のものであるから、これを計算すると０．４６重量％のセリウムを含有する石英ガラスが形成されることになる。
　しかしながら、この石英ガラスを５０００〜６０００Ｋの極めて高い色温度を持つ光を放出するメタルハライドランプに適用することについては何ら記載されていない。
　そして、石英に含有させるセリウムの量は通常２００〜３００〔ＰＰＭ〕の範囲が適量であって、セリウム含有量は２００〔ＰＰＭ〕以下でも、また３００〔ＰＰＭ〕以上でも具合いが悪いとされている刊行物１記載の発明の石英ガラスに、セリウムの含有量が遥かに多い刊行物２記載の石英ガラスを採用することにより本件請求項１に係る発明のようにすることは、いかに当業者であっても容易になし得る程度の事柄とはいえない。
　また、刊行物３に記載された発明は、レーザーや新しい光源に使用される石英ガラスに関し、「６．５ｍｏｌ／１ＣｅＯ２以下をドープしたシリカガラスは着色せずＣｅＯ２濃度の増加とともに吸収が増し３２０ｎｍで強い吸収ピークを示す」こと、「セリウムドープシリカガラスにおいては激しい青色蛍光がｆｉｇ．５Ａに示すように近紫外線励起以下の３５０〜６５０ｎｍの範囲で最大４５０ｎｍで現れ、セリウムの濃度とともに増加し、最大値に達したのち減少する」ことが記載されている。
　しかしながら、この石英ガラスを５０００〜６０００Ｋの極めて高い色温度を持つ光を放出するメタルハライドランプに適用することについてはなんら記載されていない。
　また、訂正明細書の請求項１に係る発明の構成である「全重量に対し０．０６５〜０．６５％であり、セリウムを含む化合物としてケイ酸化合物を除く化合物が使用される」構成はなんら記載されておらず示唆するところもない。
　したがって、訂正明細書の請求項１に係る発明は、前記構成を備えることにより、「公知の添加剤よりも著しく高いセリウム添加剤を使用する。このようにして、紫外線の危険な放出を減少させるだけでなく、これを完全に吸収することができる。」「セリウムによって惹き起こされる紫外線吸収は添加量がこのように高い場合主として青色スペクトル範囲において放出されそのため光源から直接放出された光線の青色成分助成する相当量の蛍光を発する。」という効果を奏するものと認められる。
　してみると、訂正明細書の請求項１に係る発明は、刊行物１乃至刊行物３記載の発明に基づいて当業者が容易に発明をすることができたものとはいえない。
（訂正明細書の請求項２に係る発明に対して）
　刊行物４には、所定の効果を得るのに必要とされる含有パーセントは壁の厚さが増加するのに対して減少すること、および所定の金属イオンを０．０５％含む２ｍｍの厚さの壁は０．１０％の金属イオンを含む１ｍｍの壁の外被に相当することは記載されているが、「ガラス管のセリウムはセリウムを含む化合物を添加され、その際セリウム成分は全重量に対して０．０６５〜０．６５％であり、セリウムを含む化合物としてケイ酸セリウム化合物を除く化合物が使用される」構成は記載されていない。
そして、訂正明細書の請求項２に係る発明は、訂正明細書の請求項１に係る発明を更に限定したものであるから上記訂正明細書の請求項１に係る発明についての判断と同様の理由により上記各刊行物に記載の発明に基づいて当業者が容易に発明することができたものとはいえない。
（訂正明細書の請求項３に係る発明について）
　刊行物５には、酸化チタンまたは酸化セリウムのいずれか一方または両者を１０から３００ｐｐｍ含有する透明石英ガラスからなる水銀ランプ用インナーバルブが記載されてはいるが、５０００Ｋ以上の色温度を有するメタルハライドランプに用いるものではなく、「ガラス管のガラスはセリウムを含む化合物が添加され、その際純セリウム成分は全重量に対して０．０６５〜０．６５％であり、セリウムを含む化合物としてケイ酸セリウムを除く化合物が使用される」構成の記載はない。
　そして、訂正明細書の請求項３に係る発明は、訂正明細書の請求項１又は２に係る発明をさらに限定したものであるから、上記訂正明細書の請求項１又は請求項２に係る発明についての判断と同様の理由により、上記各刊行物記載の発明に基づいて当業者が容易に発明をすることができたものとはいえない。
（訂正明細書の請求項４に係る発明について）
　刊行物４に記載の、紫外線フイルターとしてのガラスは０．１％のＣｅと０．０２％のＡｌの金属イオンを含有するものであって、そのモル比は５であり、訂正明細書の請求項４に係る発明では、ＣｅとＡｌのモル比は最高で１：１であるから構成が異なる。
　また刊行物６には、原料に含有又はＡｌＣｌ３の形態で導入されたアルミニウムがチタン、セリウム、ネオジウムの溶解に好適であり、Ａｌ２Ｏ３／ＴｉＯ２＝１のモル比でＴｉＯ２は完全に溶解すること、稀土類元素がＡｌ２Ｏ３／Ｃｅ２Ｏ３（ＮｄＯ２）＝　２で抑制されることが記載されているが、この技術をメタルハライドランプに用いることおよび、「ガラス管のガラスはセリウムを含む化合物を添加され、その際純セリウムは全重量に関して０．０６５〜０．６５％であり、セリウムを含む化合物としてケイ酸セリウム化合物を除く化合物が使用される」構成はなんら記載されていない。
　そして、訂正明細書の請求項４に係る発明は、訂正明細書の請求項１に係る発明を更に限定したものであるから請求項１に係る発明についての判断と同様の理由により、上記各刊行物記載の発明に基づいて当業者が容易に発明をすることができたものとはいえない。
　したがって訂正明細書の請求項１乃至請求項４に係る発明は上記刊行物１乃至刊行物６に記載された発明から当業者が容易に発明することができたものとはいえないから、訂正明細書の請求項１乃至請求項４に係る発明は、特許出願の際、独立して特許を受けることができないものではない。
４．むすび
　以上の通りであるから、上記訂正は、特許法第１２０条第２項及び同条３項において準用する第１２６条第２乃至４項の規定に適合するから当該訂正を認める。
ＩＩＩ．特許異議申立てについての判断
Ｉ．申立の理由の概要
　「本件特許発明は、その出願前に国内において頒布された甲第１〜６号証に記載された発明に基づいて当業者が容易に発明をすることができたもので特許法第２９条第２項の規定により特許を受けることができない発明であり、本件特許は取り消されるべきである。」と主張している。
２．判断
　本件請求項１乃至４に係る発明は、上記ＩＩ．３．独立特許要件の判断で示したように、取消理由で示した刊行物に記載の発明に基づいて当業者が容易に発明をすることができたものとはいえない。
　また、他に本件請求項１乃至４に係る特許を取り消すべき理由を発見しない。
　よって、結論のとおり決定する。
【異議決定日】
平成１１年８月５日（１９９９．８．５）
【訂正の要旨】
　訂正の要旨
▲１▼　訂正事項ａ
　特許第２５１１３９３号発明の明細書中特許請求の範囲において「ガラス管のガラスはセリウムを含む化合物　を添加され、その際純セリウム成分は全重量に対して０．０６５〜０．６５％である」とあるのを、　　　　　　　　　　　　　　　　「ガラス管のガラスはセリウムを含む化合物を添加され、その際純セリウム成分は全重量に対して０．０６５〜０．６５％であり、セリウムを含む化合物と　してケイ酸セリウム化合物を除く化合物が使用される」と訂正する。
▲２▼訂正事項ｂ
　特許第２５１１３９３号発明の明細書を本件訂正請求書に添付された訂正明細書のとおりに、即ち明細書第３頁第８行目（特許第２５１１３９３号公報第２頁第３欄上から４１行目）の「であるようにする」とあるのを、
　「であり、セリウムを含む化合物としてケイ酸セリウム化合物を除く化合物が使用される」と訂正する。
（５４）【発明の名称】
メタルハライドランプ
（５７）【特許請求の範囲】
　　【請求項１】　放電管（２７）または外管（１）として、２つの耐高熱性電極（３３、３４）と特に金属ハロゲン化物を有する充填物とを含む放電室を包囲する石英ガラス製管を備え、「昼光色スペクトルおよび約５０００〜６０００Ｋの色温度を持つ光を放出するメタルハライドランプにおいて、ガラス管のガラスはセリウムを含む化合物を添加され、その際純セリウム成分は全重量に対して０．０６５〜０．６５％であ
り、セリウムを含む化合物としてケイ酸セリウム化合物を除く化合物が使用される
　　【請求項２】　セリウム成分はガラス管のガラスの１ｍｍの肉厚に対して０．１５〜０．４５％であることを特徴とする請求項１記載のメタルハライドランプ。
　　【請求項３】　ガラス管のガラスはチタンを含む化合物を添加され、その際純チタン成分は全重量に対して０．０５％以下であることを特徴とする請求項１または２記載のメタルハライドランプ。
　　【請求項４】　添加剤としてアルミニウムも使用され、その際石英ガラス内に溶解したセリウムとアルミニウムとのモル比は最高で１：１であることを特徴とする請求項１記載のメタルハライドランプ。
【発明の詳細な説明】
　　　【０００１】
　　【産業上の利用分野】
　本発明は、放電管または外管として、２つの耐高熱性電極と特に金属ハロゲン化物を有する充填物とを含む放電室を包囲する石英ガラス製管を備え、昼光色スペクトルおよび約５０００〜６０００Ｋの色温度を持つ光を放出するメタルハライドランプに関する。
　　　【０００２】
　　【従来の技術】
　この種のメタルハライドランプは映画およびテレビ撮影用の光源として望まれる百Ｗ〜数千Ｗの出力を有するランプである。このランプは片口金形または両口金形に構成することができる。放電管は外管によって包囲することができる。このランプは１０００゜Ｃの温度の際に５０〜１００Ｗ／ｃｍ２の放電管の管壁負荷を有する。
　　　【０００３】
　このランプのスペクトルは昼光色特性を有する。すなわち色温度は約５０００〜６０００Ｋで非常に良好な演色特性（Ｒａ＞９０）を示す。このスペクトルは希土類原子の非常に密な多重線スペクトルが重畳した比較的高い連続スペクトル部分を有する。
　　　【０００４】
　この種のランプは例えばヨーロッパ特許出願公開第４７６４６１号および第４９２２０５号公報によって公知である。
　　　【０００５】
　この種のランプにおける問題はランプがその出力の約１０％を不所望な紫外線として放出することである。自然の太陽光においては重要ではない特に短波長のＣ紫外線（λ＜２８０ｎｍ）は人間の皮膚にとって特に有害である。同様に皮膚の日焼けを起こし得るＢ紫外線（２８０ｎｍ＜λ＜３１５ｎｍ）も問題である。これに対して大量のＡ紫外線（３１５ｎｍ＜λ＜３８０ｎｍ）は許容し得る。しかしながら、添加剤のない石英ガラスは上述した波長領域では紫外線を透過させる。
　　　【０００６】
　紫外線成分を減少させるために、特にチタンまたは亜鉛などの金属酸化物から成る被膜をランプガラス管に塗布することが知られている（ヨーロッパ特許出願公開第３８３６３４号公報参照）。キセノンランプにおいては同様に全量で１０〜３００ｐｐｍの酸化チタン及び／又は酸化セリウムが石英ガラス製ガラス管の添加剤として使用されている（ヨーロッパ特許出願公開第３８９７１７号公報参照）。
　　　【０００７】
　　【発明が解決しようとする課題】
　本発明の課題は、冒頭で述べた種類のメタルハライドランプにおいて、この型式のランプにおいては特に重要な特性である良好な演色性および高い色温度に不利な影響を与えることなく、３１５ｎｍ以下の紫外線成分を完全に吸収できるようにすることにある。
　　　【０００８】
　　【課題を解決するだめの手段】
　この課題は本発明によれば、ガラス管のガラスがセリウムを含む化合物を添加され、その際純セリウム成分が全重量に対して０．０６５〜０．６５％であ
り、セリウムを含む化合物としてケイ酸セリウム化合物を除く化合物が使用されることに
　　　【０００９】
　本発明の特に有利な実施態様は請求項２以降に記載されている。
　　　【００１０】
　　【作用効果】
　本発明は上述した公知の添加剤よりも著しく高いセリウム添加剤を使用する。このようにして、紫外線の危険な放出を減少させるだけでなく、これを完全に吸収することができる。特に驚くべき利点は、その場合にランプ特性を悪化させることなくそれどころかこれを改善することである。
　　　【００１１】
　セリウムによって惹き起こされる紫外線吸収は、添加量がこのように高い場合、主として青色スペクトル範囲において放出されそのために光源から直接放出された光線の青色成分を助成する相当量の蛍光を発する。
　　　【００１２】
　石英ガラスの品質と、希ガスおよび水銀、セシウム及び／又はこれらのハロゲン化物ならびに他の金属、特にジスプロシウム及び／又はホルミウムのような希土類元素を含んだ公知の充填物で構成することができるランプ充填物とに応じて発生された紫外線成分に対しては、セリウム化合物の他にチタン化合物を添加剤として石英ガラスに添加することが有利である。チタン化合物は特に有害なＣ紫外線領域においてセリウム化合物の吸収特性を助成する。
　　　【００１３】
　適当なセリウム化合物としては酸化物（ＣｅＯ２、Ｃｅ２Ｏ３）ならびにＡＢＯｘ（但し、Ａ＝セリウム、Ｂ＝セリウム以外の１つまたは複数の金属、Ｏ＝酸素）の型の混合酸化物が有利である。
　　　【００１４】
　適当なチタン化合物は特にＴｉＯ２のような酸化物である。
　　　【００１５】
　例えば０．０８重量％Ｃｅ０２、残りＳｉＯ２の成分に相当する０．０６５重量％以下の純セリウム成分の添加は、ガラス管の肉厚に関係なく、３１５ｎｍ以下の完全な吸収を達成するためには少な過ぎるであろう。一方、（例えば０．８重量％ＣｅＯ２として）０．６５重量％以上の純セリウム成分の添加は加工技術上困難である。特に良好な添加は１ｍｍの肉厚に対して０．１５〜０．４５重量％純セリウム成分である。通常の肉厚は０．７〜５．０ｍｍ、特に１．０〜２．８ｍｍである。１．０ｍｍよりも厚い肉厚の場合、添加は光波長の指数法則に基づいて若干少なく選定される。というのは、長波長が少ない添加量を補償するからである。
　　　【００１６】
　紫外線Ｂ領域およびＣ領域における補助的な吸収効果を得るために０．０５重量％以下、特に０．０２〜０．０３重量％の純チタンを持つチタン化合物を添加することは有利である。
　　　【００１７】
　添加剤を添加されたガラス管を外管として使用することは特に有利である。というのは、その際にはガラス管の管壁負荷はガラス管が放電管として直接使用される場合よりも相当小さくなるからである。従って、外管として使用する場合、従来の欠点を考慮することなく、本発明による添加剤の全帯域幅を使用することができる。
　　　【００１８】
　放電管として使用する場合、添加剤を少なくすることができるという利点がある。というのは、石英ガラスの熱負荷は添加剤が増えれば減少し、これにより場合によってはランプの寿命を延ばすことができるからである。
　　　【００１９】
　個々の例において最も有利な添加はランプ充填物によって放出されるスペクトルにも左右される。それゆえ、添加剤を添加されたガラス管ガラスの透過スペクトルの転換点（すなわち、５０％透過を持つ点）は粗く評価して約２０ｎｍずらすことができる。基準として次のデータを使用することができる。０．２５％純セリウム成分の場合には転換点は約３５０ｎｍの所に位置し、０．５１％セリウム成分の場合には転換点は３６０ｎｍへ移る。
　　　【００２０】
　　【実施例】
　次に本発明を図面に示された実施例に基づいて説明する。
　　　【００２１】
　図１には片口金形５７５Ｗメタルハライドランプが示されている。
　　　【００２２】
　片側を挟搾された外管１は長手軸線２を有し、そのピンチ３がランプ口金４内に差込まれている。添加剤を添加された石英ガラスから成る外管１の内部には石英ガラス製放電管５が軸対称に配置され、この放電管５は架台金具６と支持ワイヤ７とによって保持されている。架台金具６および支持ワイヤ７は一緒にランプの架台を形成している。放電管５は口金側端部８および口金とは反対側（以下反口金側と云う）の端部９を有し、これらの端部から口金側リード線１０および反口金側リード線１１が突出している。両リード線１０、１１は支持ワイヤ７もしくは架台金具６およびそれぞれピンチ３内に封着されたモリブデン箔１２を介して外部接触ピン１３に電気的に結合されている。架台金具６は放電管５０口金側端部８の領域に、ピンチ３内に封着されて電気的絶縁破壊強さを高めるために使われるガラス被覆体１４を有している。架台金具６は長手軸線２に対して垂直に延びる横梁１５を有し、この横梁１５は反口金側リード線１１に溶接されている。この横梁１５の長さは外管１の内径よりも著しく小さい。長手軸線２に関して対称に配置された横梁１５の端部には２つの傾斜片１６、１７があり、これらはそれぞれ端部の一部分が外管壁に締付けられるように当接している。この実施例においては外管１の内径は約２４ｍｍであり、横梁１５は約１６ｍｍの長さを有する。外管１の肉厚は２ｍｍである。
　　　【００２３】
　外管１は０．３１重量％ＣｅＯ２の形態の０．２５重量％セリウム成分を含む添加剤含有石英ガラスから構成されている。さらにこの石英ガラスは０．０４２重量％ＴｉＯ２の形態の０．０２５重量％チタン成分を含んでいる。
　　　【００２４】
　このランプの放電管に対する充填物の一例は次の表１に示されている。なお、この表１には同様に光データが纏められている。
　　　【００２５】
【表１】
　　　　　　　　　　　　　　　充填物１
　　Ｉ２　　　　　　　　　　　０．３６ｍｇ
　　Ｂｒ２　　　　　　　　　　０．５４ｍｇ
　　Ｃｓ　　　　　　　　　　　０．２７ｍｇ
　　Ｄｙ　　　　　　　　　　　０．３２ｍｇ
　　Ｈｇ　　　　　　　　　　４２　　　ｍｇ
　　Ａｒ　　　　　　　　　２２０　　　ｍｂａｒ
　　入力　　　　　　　　　　　　５７５Ｗ
　　放電管容積　　　　　　　　１．８０ｍｌ
　　電極間隔　　　　　　　　　　　　７ｍｍ
　　燃焼電圧　　　　　　　　　　　９５Ｖ
　　色温度　　　　　　　　　　５６００Ｋ
　　ランプ効率　　　　　　　　　　８３１ｍ／Ｗ
　　演色評価数Ｒａ　　　　　　　　９０
　　赤色演色評価数Ｒ９　　　　　　３０
　　寿命　　　　　　　　　　　　７５０ｈ
　　　【００２６】
　図２には４０００Ｗの入力を持つ本発明によるメタルハライドランプ２７が示されている。このランプ２７は添加剤を添加された石英ガラスから成る楕円形放電管２８から構成され、その軸線上に位置する両端部にはそれぞれ頸部２９、３０が溶着されている。頸部２９、３０内にそれぞれモリブデン密封箔３１、３２が封着され、この箔３１、３２の放電管側端部にはタングステン製ピン状電極３３、３４が溶接されている。密封箔３１、３２の他端部は頚部２９、３０の自由端部に被せられて接着材により固定された型式ＳＦａ２１−１２の口金３５、３６に電気的に結合されている。
　　　【００２７】
次の表２には４０００Ｗランプの放電管の充填物およびランプの光データが示されている。
　　　【００２８】
【表２】
　　　　　　　　　　　　　　　充填物２
　　Ｉ２　　　　　　　　　　　１．００ｍｇ
　　Ｂｒ２　　　　　　　　　　１．９０ｍｇ
　　Ｃｓ　　　　　　　　　　　０．９０ｍｇ
　．Ｄｙ　　　　　　　　　　　０．６５ｍｇ
　　Ｇｄ　　　　　　　　　　　０．５５ｍｇ
　　Ｈｇ　　　　　　　　　　　　２００ｍｇ
　　Ａｒ　　　　　　　　　　　　４４０ｍｂａｒ
　入力　　　　　　　　　　　　４０００Ｗ
　放電管容積　　　　　　　　　２４．５ｍｌ
　電極間隔　　　　　　　　　　　　２０ｍｍ
　燃焼電圧　　　　　　　　　　　２００Ｖ
　色温度　　　　　　　　　　　６０００Ｋ
　ランプ効率　　　　　　　　　　１１０１ｍ／Ｗ
　演色評価数Ｒａ　　　　　　　　　９５
　　赤色演色評価数Ｒ９　　　　　　３８
　　寿命　　　　　　　　　　　　３００ｈ
　　　【００２９】
　放電管２７は例えば０．１３重量％ＣｅＯ２の形態の０．１０重量％純セリウム成分と、例えば０．０１７重量％ＴｉＯ２の形態の０．０１重量％純チタン成分とが添加された添加剤含有石英ガラスから構成されている。残りはＳｉＯ２である。
　　　【００３０】
　本発明は図示された実施例に限定されない。同様に他のセリウム化合物、特に混合酸化物を使用することもできる。セリウムおよび場合によってはチタンの他に、同様に他の物質、特にＡｌ２Ｏ３を添加剤として石英ガラスに添加することもできる。
　　　【００３１】
　図３には２５０〜３８０ｎｍの波長領域における図１のランプのスペクトルが示されている。添加剤を添加されていない外管（標準ランプ、上側の特性線）を使用する場合、放出は全スペクトル領域に亘って検出される。一方、添加剤を添加されている外管（紫外線減少改善型、下側の特性線）を使用することによって、放出は紫外線Ａ領域に限定される。
　　　【００３２】
　特に混合酸化物ＣｅＡｌＯ３としてアルミニウムを添加すると、製造方法上著しい利点がもたらされ、しかもガラス内での添加剤の特に良好な均一分布が保証される。添加剤を添加されたガラス管ガラスの粘性および失透特性に影響を与えるために場合によっては相当量のＡｌ２Ｏ３を添加してもよく、それにより石英ガラ支内に溶解したセリウムとアルミニウムとのモル比を１：１〜０．２：１にすることができる。図１において説明した特に優れた実施例によれば、外管は０．５１重量％ＣｅＡｌＯ３と０．０４重量％ＴｉＯ２とを添加された石英ガラスから製造され、それゆえ石英ガラス内に溶解したセリウムとアルミニウムとのモル比は１：１である。これは０．１２％Ａｌ２Ｏ３と０．３９％Ｃｅ２Ｏ３との公称成分に相当する。
【図面の簡単な説明】
　　【図１】
　外管を備え一部分を断面にて示された本発明による片口金形高圧放電ランプの概略図。
　　【図２】
　外管を備えていない本発明による両口金形高圧放電ランプの概略図。
　　【図３】
　図１に示されたランプのスペクトル図。
　　【符号の説明】
　１　外管
　２　長手軸線
　３　ピンチ
　４　ランプ口金
　５　放雷管
　６　架台金具
　７　支持ワイヤ
　８　口金側端部
　９　反口金側端部
　１０　口金側リード線
　１１　反口金側リード線
　１２　モリブデン箔
　１３　外部接触ピン
　１４　ガラス被覆体
　１５　横梁
　１６、１７　傾斜片
　２７　メタルハライドランプ
　２８　放電管
　２９、３０　頸部
　３１　３２　モリブデン密封箔
　３３、３４　電極
　３５、３６　口金